(57)【特許請求の範囲】
【請求項１】
３次元形状の表面形状を有する第１のガラス板と第２のガラス板とで液晶フィルムを挟んだ積層体を接合した合わせガラスを製造する合わせガラス製造装置であって、
前記第１のガラス板と第２のガラス板とが接合する方向に前記第１のガラス板に加圧力を与える加圧部と、
前記加圧部により加圧される前記積層体を前記第２のガラス板側で支持する支持部と、
を備え、
前記支持部は、前記積層体側の面の形状が、前記第２のガラス板の３次元形状と一致する形状に構成された３次元接触部を備える合わせガラス製造装置。
【請求項２】
請求項１に記載の合わせガラス製造装置において、
少なくとも前記積層体を加圧前に加熱する加熱部を有しており、
前記支持部は、前記加熱部上に別部材として配置されていること、
を特徴とする合わせガラス製造装置。
【請求項３】
請求項１に記載の合わせガラス製造装置において、
少なくとも前記積層体を加圧前に加熱する加熱部を有しており、
前記支持部は、前記加熱部と一体となって構成されていること、
を特徴とする合わせガラス製造装置。
【請求項４】
請求項１から請求項３までのいずれかに記載の合わせガラス製造装置において、
前記３次元接触部の接触面は、上方に向けて凸形状に構成されていること、
を特徴とする合わせガラス製造装置。
【請求項５】
請求項１から請求項３までのいずれかに記載の合わせガラス製造装置において、
前記３次元接触部の接触面は、下方に向けて凹形状に構成されていること、
を特徴とする合わせガラス製造装置。
【請求項６】
請求項１から請求項５までのいずれかに記載の合わせガラス製造装置において、
前記加圧部と前記第１のガラス板との間には、前記第１のガラス板の３次元形状と一致する形状に構成されたあて板が配置されること、
を特徴とする合わせガラス製造装置。
【請求項７】
請求項６に記載の合わせガラス製造装置において、
前記あて板は、加圧方向に沿った方向から見た外形形状が、前記積層体の外形形状と一致していること、
を特徴とする合わせガラス製造装置。
【請求項８】
請求項６又は請求項７に記載の合わせガラス製造装置において、
前記あて板と前記第１のガラス板との間には、前記第１のガラス板の３次元形状と一致する形状に成型された緩衝シートが挟まれた状態で加圧を行うこと、
を特徴とする合わせガラス製造装置。
【請求項９】
請求項６から請求項８までのいずれかに記載の合わせガラス製造装置において、
前記あて板の接触面は、粗面加工された面であること、
を特徴とする合わせガラス製造装置。
【請求項１０】
３次元形状の表面形状を有する第１のガラス板と第２のガラス板とで液晶フィルムを挟んだ積層体を接合した合わせガラスを製造する合わせガラス製造方法であって、
前記積層体を支持部と加圧部との間に配置する積層体配置工程と、
前記積層体を配置した状態で前記第１のガラス板の板面を加圧する加圧工程と、
を備え、
前記支持部には、前記積層体側の面の形状が、前記第２のガラス板の３次元形状と一致する形状に構成された３次元接触部が設けられている合わせガラス製造方法。
【請求項１１】
請求項１０に記載の合わせガラス製造方法において、
少なくとも前記積層体を加圧前に加熱する加熱部を有しており、
前記支持部は、前記加熱部上に別部材として配置されていること、
を特徴とする合わせガラス製造方法。
【請求項１２】
請求項１０に記載の合わせガラス製造方法において、
少なくとも前記積層体を加圧前に加熱する加熱部を有しており、
前記支持部は、前記加熱部と一体となって構成されていること、
を特徴とする合わせガラス製造方法。
【請求項１３】
請求項１０から請求項１２までのいずれかに記載の合わせガラス製造方法において、
前記第１のガラス板と前記加圧部との間に、前記第１のガラス板の表面形状と一致する接触面形状を備えたあて板を前記積層体上に配置するあて板配置工程をさらに備えること、
を特徴とする合わせガラス製造方法。
【請求項１４】
請求項１３に記載の合わせガラス製造方法において、
前記あて板の少なくとも前記第１のガラス板に接触する部分と、前記支持部の少なくとも前記第２のガラス板に接触する部分とを、前記加圧工程の前に所定の温度に加熱すること、
を特徴とする合わせガラス製造方法。
【請求項１５】
請求項１３又は請求項１４に記載の合わせガラス製造方法において、
前記あて板は、厚さが３ｍｍ以上のガラス板により構成されていること、
を特徴とする合わせガラス製造方法。
【請求項１６】
請求項１３から請求項１５までのいずれかに記載の合わせガラス製造方法において、
前記あて板は、加圧方向に沿った方向から見た外形形状が、前記積層体の外形形状と一致していること、
を特徴とする合わせガラス製造方法。
【請求項１７】
請求項１３から請求項１６までのいずれかに記載の合わせガラス製造方法において、
前記あて板と前記第１のガラス板との間には、前記第１のガラス板の３次元形状と一致する形状に成型された緩衝シートが挟まれた状態で加圧を行うこと、
を特徴とする合わせガラス製造方法。
【請求項１８】
請求項１３から請求項１６までのいずれかに記載の合わせガラス製造方法において、
前記あて板の接触面は、粗面加工された面であること、
を特徴とする合わせガラス製造方法。
【請求項１９】
請求項１０から請求項１８までのいずれかに記載の合わせガラス製造方法において、
前記３次元接触部の接触面は、上方に向けて凸形状に構成されていること、
を特徴とする合わせガラス製造方法。
【請求項２０】
請求項１０から請求項１８までのいずれかに記載の合わせガラス製造方法において、
前記３次元接触部の接触面は、下方に向けて凹形状に構成されていること、
を特徴とする合わせガラス製造方法。
【発明の詳細な説明】
【技術分野】
【０００１】
本発明は、３次元形状の表面形状を有する合わせガラスを製造する合わせガラス製造装置、合わせガラス製造方法に関するものである。
【背景技術】
【０００２】
従来、例えば窓に貼り付けて外来光の透過を制御する電子ブラインド等に利用可能な調光フィルムが提案されている（特許文献１、特許文献２）。このような調光フィルムの１つに、液晶を利用したものがある。
液晶を利用した調光フィルムは、透明電極を含む透明板材により液晶材料を挟持して液晶セルを含んだ液晶フィルムが製造され、この液晶フィルムを直線偏光板により挟持して作成される。この調光フィルムは、透明電極間に印加する電界を変化させることにより液晶の配向を変化させ、外来光の透過量を制御する。
【０００３】
また、上述した液晶フィルムをさらにガラスで挟み込んで合わせガラスを製造することが提案されている（特許文献３）。
しかし、従来は液晶フィルムを挟み込んだ合わせガラスが実際に製造されたことがなかった。したがって、単に中間膜を挟んで構成される従来の合わせガラスと同様な手法をそのまま適用しただけでは、液晶フィルムを挟み込んだ合わせガラスを正しく製造できない場合があった。
【０００４】
液晶フィルムを挟み込んだ合わせガラスが正しく製造できない場合として、液晶フィルム内における液晶が一部に多く溜まってしまう現象（以下、「液晶溜まり」と呼ぶ）がある。また、合わせガラスの一部に空隙が生じてしまう場合もある。
特に、合わせガラスの表面形状が３次元形状に構成される場合には、ガラスに挟まれる液晶フィルムも３次元形状の曲面に沿う必要があり、上述した液晶溜まりや空隙の他、液晶フィルムにシワが発生する場合もあり、製造の難易度が非常に高い。
【先行技術文献】
【特許文献】
【０００５】
【特許文献１】特開平０３−４７３９２号公報
【特許文献２】特開平０８−１８４２７３号公報
【特許文献３】特開２０１６−１６４６１７号公報
【発明の概要】
【発明が解決しようとする課題】
【０００６】
本発明の課題は、液晶フィルムを挟み、３次元形状の表面形状を有する合わせガラスを容易に製造することができる合わせガラス製造装置、合わせガラス製造方法を提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
【０００８】
第１の発明は、３次元形状の表面形状を有する第１のガラス板（３３Ａ）と第２のガラス板（３３Ｂ）とで液晶フィルム（１０）を挟んだ積層体（３０）を接合した合わせガラス（１）を製造する合わせガラス製造装置（３００，３００Ｂ）であって、前記第１のガラス板（３３Ａ）と第２のガラス板（３３Ｂ）とが接合する方向に前記第１のガラス板（３３Ａ）に加圧力を与える加圧部（３０４）と、前記加圧部（３０４）により加圧される前記積層体（３０）を前記第２のガラス板（３３Ｂ）側で支持する支持部（３０６，３０６Ｂ）と、を備え、前記支持部（３０６，３０６Ｂ）は、前記積層体（３０）側の面の形状が、前記第２のガラス板（３３Ｂ）の３次元形状と一致する形状に構成された３次元接触部（３０６，３０６Ｂ）を備える合わせガラス製造装置（３００，３００Ｂ）である。
【０００９】
第２の発明は、第１の発明に記載の合わせガラス製造装置（３００，３００Ｂ）において、少なくとも前記積層体（３０）を加圧前に加熱する加熱部（３０５）を有しており、前記支持部（３０６，３０６Ｂ）は、前記加熱部（３０５）上に別部材として配置されていること、を特徴とする合わせガラス製造装置（３００，３００Ｂ）である。
【００１０】
第３の発明は、第１の発明に記載の合わせガラス製造装置（３００，３００Ｂ）において、少なくとも前記積層体（３０）を加圧前に加熱する加熱部（３０５）を有しており、
前記支持部（３０６，３０６Ｂ）は、前記加熱部（３０５）と一体となって構成されていること、を特徴とする合わせガラス製造装置（３００，３００Ｂ）である。
【００１１】
第４の発明は、第１の発明から第３の発明までのいずれかに記載の合わせガラス製造装置（３００，３００Ｂ）において、前記３次元接触部（３０６）の接触面は、上方に向けて凸形状に構成されていること、を特徴とする合わせガラス製造装置（３００）である。
【００１２】
第５の発明は、第１の発明から第３の発明までのいずれかに記載の合わせガラス製造装置（３００，３００Ｂ）において、前記３次元接触部（３０６Ｂ）の接触面は、下方に向けて凹形状に構成されていること、を特徴とする合わせガラス製造装置（３００Ｂ）である。
【００１３】
第６の発明は、第１の発明から第５の発明までのいずれかに記載の合わせガラス製造装置（３００，３００Ｂ）において、前記加圧部（３０４）と前記第１のガラス板（３３Ａ）との間には、前記第１のガラス板（３３Ａ）の３次元形状と一致する形状に構成されたあて板（４１）が配置されること、を特徴とする合わせガラス製造装置（３００，３００Ｂ）である。
【００１４】
第７の発明は、第６の発明に記載の合わせガラス製造装置（３００，３００Ｂ）において、前記あて板（４１）は、加圧方向に沿った方向から見た外形形状が、前記積層体（３０）の外形形状と一致していること、を特徴とする合わせガラス製造装置（３００，３００Ｂ）である。
【００１５】
第８の発明は、第６の発明又は第７の発明に記載の合わせガラス製造装置（３００，３００Ｂ）において、前記あて板（４１）と前記第１のガラス板（３３Ａ）との間には、前記第１のガラス板（３３Ａ）の３次元形状と一致する形状に成型された緩衝シート（４２）が挟まれた状態で加圧を行うこと、を特徴とする合わせガラス製造装置（３００，３００Ｂ）である。
【００１６】
第９の発明は、第６の発明から第８の発明までのいずれかに記載の合わせガラス製造装置（３００，３００Ｂ）において、前記あて板（４１）の接触面は、粗面加工された面であること、を特徴とする合わせガラス製造装置（３００，３００Ｂ）である。
【００１７】
第１０の発明は、３次元形状の表面形状を有する第１のガラス板（３３Ａ）と第２のガラス板（３３Ｂ）とで液晶フィルム（１０）を挟んだ積層体（３０）を接合した合わせガラス（１）を製造する合わせガラス製造方法であって、前記積層体（３０）を支持部（３０６，３０６Ｂ）と加圧部（３０４）との間に配置する積層体（３０）配置工程と、前記積層体（３０）を配置した状態で前記第１のガラス板（３３Ａ）の板面を加圧する加圧工程と、を備え、前記支持部（３０６，３０６Ｂ）には、前記積層体（３０）側の面の形状が、前記第２のガラス板（３３Ｂ）の３次元形状と一致する形状に構成された３次元接触部（３０６，３０６Ｂ）が設けられている合わせガラス製造方法である。
【００１８】
第１１の発明は、第１０の発明に記載の合わせガラス製造方法において、少なくとも前記第１のガラス板（３３Ａ）及び第２のガラス板（３３Ｂ）に接触する部分を、前記加圧工程の前に所定の温度に加熱すること、を特徴とする合わせガラス製造方法である。
【００１９】
第１２の発明は、第１０の発明又は第１１の発明に記載の合わせガラス製造方法において、少なくとも前記積層体（３０）を加圧前に加熱する加熱部（３０５）を有しており、前記支持部（３０６，３０６Ｂ）は、前記加熱部（３０５）上に別部材として配置されていること、を特徴とする合わせガラス製造方法である。
【００２０】
第１３の発明は、第１２の発明に記載の合わせガラス製造方法において、前記支持部（３０６，３０６Ｂ）は、前記加熱部（３０５）と一体となって構成されていること、を特徴とする合わせガラス製造方法である。
【００２１】
第１４の発明は、第１０の発明から第１３の発明までのいずれかに記載の合わせガラス製造方法において、前記第１のガラス板（３３Ａ）と前記加圧部（３０４）との間に、前記第１のガラス板（３３Ａ）の表面形状と一致する接触面形状を備えたあて板（４１）を前記積層体（３０）上に配置するあて板配置工程をさらに備えること、を特徴とする合わせガラス製造方法である。
【００２２】
第１５の発明は、第１４の発明に記載の合わせガラス製造方法において、前記あて板（４１）は、厚さが３ｍｍ以上のガラス板により構成されていること、を特徴とする合わせガラス製造方法である。
【００２３】
第１６の発明は、第１４の発明又は第１５の発明までのいずれかに記載の合わせガラス製造方法において、前記あて板（４１）は、加圧方向に沿った方向から見た外形形状が、前記積層体（３０）の外形形状と一致していること、を特徴とする合わせガラス製造方法である。
【００２４】
第１７の発明は、第１４の発明から第１６の発明までのいずれかに記載の合わせガラス製造方法において、前記あて板（４１）と前記第１のガラス板（３３Ａ）との間には、前記第１のガラス板（３３Ａ）の３次元形状と一致する形状に成型された緩衝シート（４２）が挟まれた状態で加圧を行うこと、を特徴とする合わせガラス製造方法である。
【００２５】
第１８の発明は、第１４の発明から第１６の発明までのいずれかに記載の合わせガラス製造方法において、前記あて板（４１）の接触面は、粗面加工された面であること、を特徴とする合わせガラス製造方法である。
【００２６】
第１９の発明は、第１０の発明から第１８の発明までのいずれかに記載の合わせガラス製造方法において、前記３次元接触部（３０６，３０６Ｂ）の接触面は、上方に向けて凸形状に構成されていること、を特徴とする合わせガラス製造方法である。
【００２７】
第２０の発明は、第１０の発明から第１８の発明までのいずれかに記載の合わせガラス製造方法において、前記３次元接触部（３０６，３０６Ｂ）の接触面は、下方に向けて凹形状に構成されていること、を特徴とする合わせガラス製造方法である。
【発明の効果】
【００２８】
本発明によれば、液晶フィルムを挟み、３次元形状の表面形状を有する合わせガラスを容易に製造することができる合わせガラス製造装置、合わせガラス製造方法を提供することができる。
【図面の簡単な説明】
【００２９】
【図１】本発明による合わせガラス１の第１実施形態を示す図である。
【図２】合せガラス１の層構成について調光フィルム１０を主として示す断面図である。
【図３】合わせガラス１の製造工程の流れを斜視図等により示した図である。
【図４】合わせガラス１の製造方法を説明するフローチャートである。
【図５】真空成型装置１００により調光フィルム１０を熱成型する場合を説明する図である。
【図６】ホットプレス装置２００により調光フィルム１０を熱成型する場合を説明する図である。
【図７】合わせガラス１の製造工程において用いられる主要な部材を並べて示した図である。
【図８】真空ラミネーター３００を用いて合わせガラス１の製造を行う状態を示す図である。
【図９】第２実施形態における真空ラミネーター３００Ｂによるプレラミネート加工の概要を説明する図である。
【発明を実施するための形態】
【００３０】
以下、本発明を実施するための最良の形態について図面等を参照して説明する。
【００３１】
（第１実施形態）
図１は、本発明による合わせガラス１の第１実施形態を示す図である。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
本明細書において、形状や幾何学的条件を特定する用語、例えば、平行や直交等の用語については、厳密に意味するところに加え、同様の光学的機能を奏し、平行や直交と見なせる程度の誤差を有する状態も含むものとする。
本明細書において、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
本明細書中において、シート面とは、各シートにおいて、そのシート全体として見たときにおける、シートの平面方向となる面を示すものであるとする。なお、板面、フィルム面に関しても同様であるとする。
また、本発明において透明とは、少なくとも利用する波長の光を透過するものをいう。例えば、仮に可視光を透過しないものであっても、赤外線を透過するものであれば、赤外線用途に用いる場合においては、透明として取り扱うものとする。
なお、本明細書及び特許請求の範囲において規定する具体的な数値には、一般的な誤差範囲は含むものとして扱うべきものである。すなわち、±１０％程度の差異は、実質的には違いがないものであって、本件の数値範囲をわずかに超えた範囲に数値が設定されているものは、実質的には、本件発明の範囲内のものと解釈すべきである。
【００３２】
本実施形態の合わせガラス１は、その表面形状が３次元形状に構成されている。ここで、３次元形状とは、単純な円筒面ではなく、２つの独立した方向に沿って曲面を有する形状であり、３次元空間で２つの独立したパラメータで定義される曲面である。例えば、直交するＸ軸とＹ軸とをそれぞれ中心軸として、Ｘ軸を中心とした半径５００ｍｍ、Ｙ軸を中心とした半径５００ｍｍの２つの曲率基準をパラメータとして有する曲面を例示できる。
【００３３】
本実施形態の説明中では、合わせガラス１の各構成部材が積層配置されているものを積層体３０と呼ぶ。積層体３０は、合わせガラス１の各部材が接合される前の状態を指しているので、構成自体は、合わせガラス１と同等である。
本実施形態の積層体３０は、第１のガラス板３３Ａと、第１の中間膜形成シート３１Ａと、調光フィルム（液晶フィルム）１０と、第２の中間膜形成シート３１Ｂと、第２のガラス板３３Ｂと、がこの順番で積層配置されている。なお、図１では、第１の中間膜形成シート３１Ａ及び第２の中間膜形成シート３１Ｂは、図示を省略している。
【００３４】
（調光フィルムの基本構成）
図２は、合わせガラス１の層構成について調光フィルム１０を主として示す断面図である。
調光フィルム１０は、印加電圧を変化させることにより透過光の光量を制御することができるフィルムである。本実施形態の調光フィルム１０は、合わせガラスの中間膜とともに、又は中間膜の代わりにガラス板（透明部材）間に挟持されたりして使用される。
この調光フィルム１０（合わせガラス）は、例えば、建築物の窓ガラスや、ショーケース、屋内の透明パーテーション、車両のウインドウ等の調光を図る部位（外光が入射する部位、例えば、フロントや、サイド、リア、ルーフ等のウインドウ）に配置され、建築物や車両等の内側への入射光の光量を制御することができる。
【００３５】
液晶セル１５は、二色性色素を使用したゲストホスト型の液晶セルであり、液晶に印加する電界により透過光量を変化させる液晶セルである。液晶セル１５は、フィルム形状による第１及び第２の積層体である液晶用第２積層体１３及び液晶用第１積層体１２により液晶層１４を挟持して構成される。
液晶用第２積層体１３は、基材２１Ｂに、透明電極２２Ｂ、配向層２３Ｂ、ビーズスペーサー２４を積層して形成される。
液晶用第１積層体１２は、基材２１Ａに、透明電極２２Ａ、配向層２３Ａを積層して形成される。
液晶セル１５は、この液晶用第１積層体１２及び液晶用第２積層体１３に設けられた透明電極２２Ｂ、２２Ａの駆動により、液晶層１４に設けられたゲストホスト液晶組成物による液晶材料の配向を変化させ、これにより透過光の光量を変化させる。
【００３６】
基材２１Ｂ、２１Ａは、種々の透明樹脂フィルムを適用することができるが、光学異方性が小さく、また、可視域の波長（３８０〜８００ｎｍ）における透過率が８０％以上である透明樹脂フィルムを適用することが望ましい。
透明樹脂フィルムの材料としては、例えば、トリアセチルセルロース（ＴＡＣ）等のアセチルセルロース系樹脂、ポリエチレンテレフタレート（ＰＥＴ）、ポリエチレンナフタレート（ＰＥＮ）等のポリエステル系樹脂、ポリエチレン（ＰＥ）、ポリプロピレン（ＰＰ）、ポリスチレン、ポリメチルペンテン、ＥＶＡ等のポリオレフィン系樹脂、ポリ塩化ビニル、ポリ塩化ビニリデン等のビニル系樹脂、アクリル系樹脂、ポリウレタン系樹脂、ポリサルホン（ＰＥＦ）、ポリエーテルサルホン（ＰＥＳ）、ポリカーボネート（ＰＣ）、ポリスルホン、ポリエーテル（ＰＥ）、ポリエーテルケトン（ＰＥＫ）、（メタ）アクロニトリル、シクロオレフィンポリマー（ＣＯＰ）、シクロオレフィンコポリマー等の樹脂を挙げることができる。
特に、ポリカーボネート（ＰＣ）、シクロオレフィンポリマー（ＣＯＰ）、ポリエチレンテレフタレート（ＰＥＴ）等の樹脂が好ましい。
本実施形態において、基材２１Ｂ、２１Ａは、厚み１００μｍのポリカーボネートフィルムが適用されるが、種々の厚みの透明樹脂フィルムを適用することができる。
【００３７】
透明電極２２Ｂ、２２Ａは、透明樹脂フィルムに積層される透明導電膜から構成されている。
透明導電膜としては、この種の透明樹脂フィルムに適用される各種の透明電極材料を適用することができ、酸化物系の全光透過率が５０％以上の透明な金属薄膜を挙げることができる。例えば、酸化錫系、酸化インジウム系、酸化亜鉛系が挙げられる。
【００３８】
酸化錫（ＳｎＯ２）系としてはネサ（酸化錫ＳｎＯ２）、ＡＴＯ（Antimony Tin Oxide：アンチモンドープ酸化錫）、フッ素ドープ酸化錫が挙げられる。
酸化インジウム（Ｉｎ２Ｏ３）系としては、酸化インジウム、ＩＴＯ（Indium Tin Oxide：インジウム錫酸化物）、ＩＺＯ（Indium  Zinc  Oxide）が挙げられる。
酸化亜鉛（ＺｎＯ）系としては、酸化亜鉛、ＡＺＯ（アルミドープ酸化亜鉛）、ガリウムドープ酸化亜鉛が挙げられる。
本実施形態では、ＩＴＯ（Indium Tin Oxide）により透明導電膜が形成される。
【００３９】
本実施形態ではスペーサーとして球形状のビーズスペーサー２４を用いる。ビーズスペーサー２４は、液晶層１４における外周部を除く部分の厚み（セルギャップ）を規定するために設けられる。ビーズスペーサー２４は、シリカ等による無機材料による構成、有機材料による構成、これらを組み合わせたコアシェル構造の構成等を広く適用することができる。また、球形状による構成の他、円柱形状、角柱形状等によるロッド形状により構成してもよい。
ただし、スペーサーは、液晶層１４の厚みを規定する部材はビーズスペーサー２４に限定されず、例えば、フォトレジストを基材２１Ａ側に塗工して露光、現像することにより円柱形状に作製してもよい。
なお、上述の説明では、スペーサーは、液晶用第２積層体１３に設けられる例を示したが、これに限定されるものでなく、液晶用第１積層体１２、液晶用第２積層体１３の両方、又は、液晶用第１積層体１２にのみ設けられるようにしてもよい。
【００４０】
配向層２３Ｂ、２３Ａは、光配向層により形成される。光配向層に適用可能な光配向材料は、光配向の手法を適用可能な各種の材料を広く適用することができ、例えば、光分解型、光二量化型、光異性化型等を挙げることができる。
本実施形態では、光二量化型の材料を使用する。光二量化型の材料としては、例えば、シンナメート、クマリン、ベンジリデンフタルイミジン、ベンジリデンアセトフェノン、ジフェニルアセチレン、スチルバゾール、ウラシル、キノリノン、マレインイミド、又は、シンナミリデン酢酸誘導体を有するポリマー等を挙げることができる。中でも、配向規制力が良好である点で、シンナメート、クマリンの一方又は両方を有するポリマーが好ましく用いられる。このような光二量化型の材料の具体例としては、例えば特開平９−１１８７１７号公報、特表平１０−５０６４２０号公報、特表２００３−５０５５６１号公報及びＷＯ２０１０／１５０７４８号公報に記載された化合物を挙げることができる。
なお、光配向層に代えてラビング処理により配向層を作製してもよく、微細なライン状凹凸形状を賦型処理して配向層を作製してもよい。
【００４１】
液晶層１４には、ゲストホスト液晶組成物、二色性色素組成物を広く適用することができる。ゲストホスト液晶組成物にはカイラル剤を含有させるようにして、液晶材料を水平配向させた場合に液晶層１４の厚み方向に螺旋形状に配向させるようにしてもよい。なお、液晶セル１５は、液晶層１４を囲むように、シール材２５が配置され、このシール材２５により液晶用第１積層体１２、液晶用第２積層体１３が一体に保持され、液晶材料の漏出が防止される。シール材２５は、例えばエポキシ樹脂、アクリル樹脂等の熱硬化性樹脂や紫外線硬化性樹脂等を適用することができる。
【００４２】
液晶セル１５は、この遮光時におけるゲストホスト液晶組成物の配向が電界印加時となるように配向層２３Ｂ，２３Ａを一定の方向にプレチルトに係る配向規制力を設定した垂直配向層により構成し、これによりノーマリークリアにより構成される。なお、この透光時の設定を電界印加時としてノーマリーダークにより構成してもよい。
ここで、ノーマリーダークとは、液晶に電圧がかかっていない時に透過率が最小となり、黒い画面になる構造である。ノーマリークリアとは、液晶に電圧がかかっていない時に透過率が最大となり、透明となる構造である。
【００４３】
なお、本実施形態の液晶セル１５は、ゲストホスト型の液晶セルとしたが、二色性色素組成物を用いないＴＮ（Ｔｗｉｓｔｅｄ  Ｎｅｍａｔｉｃ）方式、ＶＡ（Ｖｅｒｔｉｃａｌ  Ａｌｉｇｎｍｅｎｔ）方式、ＩＰＳ（Ｉｎ−Ｐｌａｎｅ−Ｓｗｉｔｃｈｉｎｇ）方式等の液晶セルとして構成してもよい。この場合、直線偏光層をさらに設けることで、調光セルとして機能させることができる。
【００４４】
第１のガラス板３３Ａ及び第２のガラス板３３Ｂは、それぞれ、合わせガラス１の表裏面に配置される板ガラスである。本実施形態では、第１のガラス板３３Ａ及び第２のガラス板３３Ｂは、いずれも厚さ２ｍｍの板ガラスを用いている。第１のガラス板３３Ａ及び第２のガラス板３３Ｂは、３次元形状の曲面に予め形成されている。
【００４５】
第１の中間膜形成シート３１Ａ及び第２の中間膜形成シート３１Ｂは、本実施形態では、ＰＶＢ（ポリビニルブチラール）樹脂製の、厚さ７６０μｍのシートを用いている。第１の中間膜形成シート３１Ａは、第１のガラス板３３Ａと調光フィルム１０とを接合させ、同様に、第２の中間膜形成シート３１Ｂは、第２のガラス板３３Ｂと調光フィルム１０とを接合させる。合わせガラス１が完成した状態では、第１の中間膜形成シート３１Ａ及び第２の中間膜形成シート３１Ｂは、それぞれ、第１の中間膜及び第２の中間膜を構成する。
なお、第１の中間膜形成シート３１Ａ及び第２の中間膜形成シート３１Ｂの素材としては、ＥＶＡ（エチレン・酢酸ビニル共重合体）、ＣＯＰ（シクロオレフィンポリマー）等を用いてもよい。
【００４６】
（製造方法）
次に、合わせガラス１の製造方法について説明する。
図３は、合わせガラス１の製造工程の流れを斜視図等により示した図である。
図４は、合わせガラス１の製造方法を説明するフローチャートである。
本実施形態の合わせガラス１の製造は、合わせガラス１の製造のための準備工程として、ステップ（以下、単に「Ｓ」と示す。）１０で、熱成型工程を行う。熱成型工程では、調光フィルム１０を図３中の（ａ）に示した平坦な状態から、図３中の（ｂ）に示すように、合わせガラス１の３次元形状の曲面に合せた形状に変形させる。熱成型工程の具体的な加工方法は、例えば、真空成型、ホットプレス等により行うことができる。以下、真空成型法、及びホットプレス法を用いた熱成型工程を例示して、説明するが、熱成型の手法は、これらに限らず、他の手法を用いてもよい。
【００４７】
図５は、真空成型装置１００により調光フィルム１０を熱成型する場合を説明する図である。
図５に示した真空成型装置１００は、吸着ステージ１０１と、成型用型１０２と、保持フレーム１０３と、ヒーター１０４とを備えている。ここで、成型用型１０２の表面形状は、第２のガラス板３３Ｂの内面側（調光フィルム１０が配置される側）の形状と一致した３次元形状に構成されている。
真空成型装置１００を用いた熱成型では、先ず、保持フレーム１０３に調光フィルム１０をセットしてこれを保持する。
次に、この調光フィルム１０をヒーター１０４で調光フィルム１０の基材のガラス転移点Ｔｇ以上に加熱する。
調光フィルム１０の温度が所定の温度（Ｔｇ以上の温度）に達したら、ヒーター１０４を退避させ、吸着ステージ１０１及び成型用型１０２を調光フィルム１０へ向けて移動させて、調光フィルム１０に成型用型１０２を押し当てる。また、吸着ステージ１０１に設けられた吸引孔１０１ａからエアを吸引して、調光フィルム１０を成型用型１０２に密着させる。この状態を保持したまま、調光フィルム１０をＴｇより低い温度まで冷却することにより、調光フィルム１０は、成型用型１０２の形状に倣った形状に成型される。
【００４８】
図６は、ホットプレス装置２００により調光フィルム１０を熱成型する場合を説明する図である。
ホットプレス装置２００は、下熱成型金型２０１と、上熱成型金型２０２とを備えている。
下熱成型金型２０１内には、ヒーターが内蔵されている。また、下熱成型金型２０１及び上熱成型金型２０２の表面形状（型形状）は、第２のガラス板３３Ｂの内面側（調光フィルム１０が配置される側）の形状と一致した３次元形状に構成されている。
ホットプレス装置２００を用いた熱成型工程では、下熱成型金型２０１の上に調光フィルム１０をセットして、これを加熱して、調光フィルム１０の基材のガラス転移点Ｔｇ以上に加熱する。そして、上熱成型金型２０２を押下げて調光フィルム１０を成型する。
この状態を保持したまま、調光フィルム１０をＴｇより低い温度まで冷却することにより、調光フィルム１０は、下熱成型金型２０１の形状に倣った形状に成型される。
なお、上熱成型金型２０２内にもヒーターを設けてもよい。また、上熱成型金型２０２の代わりに、空気圧で膨張するバルーンを利用してもよい。
【００４９】
図３及び図４に戻って、Ｓ２０からＳ７０において、合わせガラス１を製造する工程を行う。
図７は、合わせガラス１の製造工程において用いられる主要な部材を並べて示した図である。
図８は、真空ラミネーター３００を用いて合わせガラス１の製造を行う状態を示す図である。なお、図８及び後述の図９では、第１の中間膜形成シート３１Ａ及び第２の中間膜形成シート３１Ｂは、図示を省略している。
真空ラミネーター（合わせガラス製造装置）３００には、ホットプレート３０５と、金型３０６とが配置されている。ホットプレート３０５は、内部にヒーターを備えており、金型３０６を介して積層体３０を加熱する加熱部としての機能を備えている。また、ホットプレート３０５には、後述するシリコンゴムシート３０４による加圧力を支持する支持部としての金型３０６が配置されている。
金型（支持部、３次元接触部）３０６は、ホットプレート３０５の上に配置されており、その上面の形状は、第２のガラス板３３Ｂの外側（合わせガラス１となった状態で外側となる調光フィルム１０とは反対側の面）の３次元形状と一致した３次元形状の曲面形状に構成されている。したがって、金型３０６は、上側に凸の構成となっている。金型３０６は、熱伝導性が高く、かつ、加圧力を受け止めるために十分な強度を備えた材料により構成することが望ましい。本実施形態では、アルミニウムにより金型３０６を構成した。なお、金型３０６は、ホットプレート３０５に対して固定してもよいし、固定しなくてもよい。
金型３０６は、ホットプレート３０５により加熱され、その温度は、例えば、熱電対温度計を利用したり非接触の温度計を利用したりして計測され、その計測された温度に基づいて、適正な温度となるように不図示の制御部により制御される。
ここで、両方の３次元形状が「一致」しているか否かは、曲面が完全に「一致」していることが望ましいが、本発明の効果を奏する範囲で多少の差異が存在する場合は、一致していると認められ、本発明に適用可能である。より具体的には、目視確認可能な隙間が両者の間に存在せず、かつ、両者を押し付けながら動かそうとしても、簡単には動かない（ぐらつかない、ガタがない）状態であれば、一致していると判断できる。
【００５０】
Ｓ２０では、合わせガラスの製造装置に積層体３０を配置する（積層体配置工程）。このＳ２０では、先ず、図７に示すように、金型３０６の上に、第２のガラス板３３Ｂ、第２の中間膜形成シート３１Ｂ、調光フィルム（液晶フィルム）１０、第１の中間膜形成シート３１Ａ、第１のガラス板３３Ａをこの順で積層配置する。
【００５１】
Ｓ３０では、積層体３０の上に、あて板ガラス（あて板）４１を配置する（あて板配置工程）。あて板ガラス４１を設けることにより、液晶溜まりの発生を防止することができる。あて板ガラス４１は、第１のガラス板３３Ａに合せられる面が、第１のガラス板３３Ａの表面の３次元形状の曲面と一致する３次元形状の曲面に構成されている。ここで、ここで、両方の３次元形状が「一致」しているか否かは、先に金型３０６の部分で説明した内容と同様にして判断する。
【００５２】
本実施形態では、あて板ガラス４１は、３ｍｍ厚のガラスを曲面に加工した物を用いている。第１のガラス板３３Ａ及び第２のガラス板３３Ｂは、それぞれ厚みが２ｍｍであることから、あて板ガラス４１は、これらよりも十分に剛性を高めるために、３ｍｍ以上の厚さのガラスを用いることが望ましい。あて板ガラス４１は、その機能上からは、さらに剛性が高いことが望ましいので、より望ましくは、５ｍｍ以上の厚さのガラス板を用いるとよい。また、あて板ガラス４１は、第１のガラス板３３Ａの表面の３次元形状の曲面と一致した剛体であれば、他の素材により構成された部材に置き換えてもよい。例えば、金型のような構成としてもよく、第１のガラス板の表面形状と一致する接触面形状を備えたあて板として機能すれば、構成は適宜変更可能である。
【００５３】
なお、あて板ガラス（あて板）４１は、可能であれば、加圧方向に沿った方向から見た外形形状が、積層体３０の外形形状と一致していることが望ましい。あて板ガラス４１の外形形状が積層体３０の外形形状と一致していれば、積層体３０を均一に加圧することができ、液晶溜まりのない良好な接合結果を得られるからである。また、積層体３０のガラス板の破損を防止することができる。ただし、あて板ガラス４１の外形形状と積層体３０の外形形状との寸法差が３ｍｍ以下（片側１．５ｍｍずつ）であれば、両者の大きさに差異があってもよい。
また、本実施形態では、あて板ガラス４１を用いたが、あて板としては、ガラスが最も好ましいが、他の材料により構成してもよい。
【００５４】
また、あて板ガラス４１は、第１のガラス板３３Ａに直接載せてもよいが、本実施形態では、あて板ガラス４１と第１のガラス板３３Ａとの間に、第１のガラス板３３Ａの３次元形状と一致する形状に成型された緩衝シート４２が挟まれた状態で加圧を行う。緩衝シート４２としては、例えば、ゴムシート、布、紙等を用いることができる。ただし、緩衝シート４２は、先に調光フィルム１０を熱成型した場合と同様に、第１のガラス板３３Ａの表面の３次元形状の曲面に合せた３次元形状の曲面に加工した物を用いる。
【００５５】
また、緩衝シート４２を用いない場合には、あて板ガラス４１は、第１のガラス板３３Ａと接触する接触面を、粗面加工された面としておくことが望ましい。
緩衝シート４２を設けること、又は、あて板ガラス４１の接触面を粗面加工しておくことにより、あて板ガラス４１が第１のガラス板３３Ａに対して貼り付いてしまうことを防止でき、あて板ガラス４１が第１のガラス板３３Ａに対して位置が移動できる自由度をもたせることが可能である。この自由度をもったことにより、後述の加圧時にあて板ガラス４１が第１のガラス板３３Ａに対して倣って微小な位置調整が自動的に行われ、積層体３０を均一に加圧することが可能となる。
【００５６】
Ｓ４０では、積層体３０の周囲に支持体４３を配置する（支持体配置工程）。
積層体３０は、接合前の状態では、各構成部材が互いに固定されていないので、そのままでは、製造過程で位置ズレが生じたりするおそれがある。また、本実施形態の合わせガラス１は、調光フィルム１０を挟み込んだ構成となっていることから、後述の加圧工程では、第１のガラス板３３Ａ及び第２のガラス板３３Ｂに均等に圧力をかける必要がある。そこで、本実施形態では、積層体３０を製造行程中に安定的に保持することができるように、支持体４３を配置する。
【００５７】
支持体４３は、積層体３０の外周に沿って配置される部材である。支持体４３は、後述する加圧工程における第１の中間膜形成シート３１Ａ及び前記第２の中間膜形成シート３１Ｂよりも剛性が高い材料により構成されている。本実施形態ではアルミニウムを加工して構成されている。なお、支持体４３は、熱伝導性を要求されないので、木材等、他の素材により構成してもよい。
また、支持体４３の高さは、積層体３０の上にあて板ガラス４１を載せた状態における端部の高さと同じか、若干低い高さとする。さらに、支持体４３の上面の形状は、あて板ガラス４１の端面の稜線形状に沿った２次元曲面として構成した。
なお、支持体４３は、４つの部材を配置しているように図示しているが、これに限らず、枠形状に構成された部材としてもよいし、２部材により構成してもよく、その形態は適宜変更してもよい。
【００５８】
Ｓ５０では、積層体の内部を真空状態とする真空工程を行う。
本実施形態では、この真空工程と、後述の加圧工程とを、真空ラミネーターによるプレラミネート加工と呼ばれる手法によって行う。
真空ラミネーター３００によるプレラミネート加工では、第１チャンバ３０１Ａと第２チャンバ３０１Ｂの２つの空間を備えた圧力容器３０１を用いる。第１チャンバ３０１Ａと第２チャンバ３０１Ｂとの境界には、シリコンゴムシート（加圧部）３０４が設けられており、第１チャンバ３０１Ａと第２チャンバ３０１Ｂとの間は気密状態を保てるようになっている。また、第１チャンバ３０１Ａと第２チャンバ３０１Ｂとには、それぞれ、通気孔３０２，３０３が設けられており、外部のエアポンプにそれぞれが独立して接続されている。したがって、第１チャンバ３０１Ａと第２チャンバ３０１Ｂとは、それぞれの空間を独立して減圧する程度を制御可能である。また、第１チャンバ３０１Ａの底面は、ヒーターが内蔵されたホットプレート（加熱部）３０５が配置されており、第１チャンバ３０１Ａ内の被加工物を加熱することができる。
【００５９】
このＳ５０では、第１チャンバ３０１Ａ内に被加工物である積層体３０等を配置して、第１チャンバ３０１Ａと第２チャンバ３０１Ｂとの両方を真空状態として、積層体３０等に残留する空気を除去する。本実施形態の真空工程は、常温下で行った。
【００６０】
Ｓ６０では、ホットプレート３０５により金型３０６を介して、積層体３０を加熱する（加熱工程）。本実施形態では、第１の中間膜形成シート３１Ａ及び第２の中間膜形成シート３１Ｂのガラス転移点Ｔｇ±１０℃となるように温度を制御した。なお、この加熱工程では、少なくとも第１のガラス板３３Ａ及び第２のガラス板３３Ｂに接触する部分を加熱する。具体的には、本実施形態では、金型３０６とあて板ガラス４１の温度を所定の温度に加熱した。
【００６１】
Ｓ７０では、あて板ガラス４１を介して、積層体３０に圧力を加える（加圧工程）。ここで、加圧工程は、積層体３０を加熱した状態のまま行われる。また、加圧工程は、大気圧以下の圧力で行った。
このＳ７０の加圧工程は、Ｓ５０の真空工程及びＳ６０の加熱工程に引き続いて連続的に行われ、先に示した圧力容器３０１の第１チャンバ３０１Ａ内に積層体３０を真空状態においたまま行われる。加圧工程では、第１チャンバ３０１Ａを真空状態に維持し、かつ、第２チャンバ３０１Ｂ内の減圧状態を調整して、第１チャンバ３０１Ａと第２チャンバ３０１Ｂとの差圧が積層体３０に加えるべき圧力と一致するように調整する。例えば、積層体３０に大気圧以下の圧力を加える場合には、第２チャンバ３０１Ｂ内の吸引を抑制したり停止したりして、大気圧以下の気圧に相当する空気が第２チャンバ３０１Ｂ内に流入するようにする。
【００６２】
Ｓ８０では、オートクレーブ工程を行う。このオートクレーブ工程では、プレラミネートが終了した積層体３０を、オートクレーブ用の圧力容器に移し、高圧高温環境下に積層体３０を所定時間おいて、合わせガラスとしての接合を強めて強度を高める。本実施形態では、１２０℃、８気圧の環境下にプレラミネート後（加圧工程後）の積層体３０をおいて、オートクレーブ工程とした。オートクレーブ工程が終了すれば、合わせガラス１として完成となる。なお、必要に応じて、外形の形状を整える切除工程を行うこともできる。
【００６３】
以上説明した第１実施形態における合わせガラス製造方法及び合わせガラス製造装置によれば、金型３０６及びあて板ガラス４１を、合わせガラス１の３次元形状の曲面形状に合わせた形状としたので、積層体３０（合わせガラス１）に対して均一に圧力を加えることができる。よって、液晶溜まりや空隙の発生を低減でき、液晶フィルムを挟み、３次元形状の表面形状を有する合わせガラスを容易に製造することができる
【００６４】
（第２実施形態）
図９は、第２実施形態における真空ラミネーター３００Ｂによるプレラミネート加工の概要を説明する図である。
第２実施形態の真空ラミネーター３００Ｂは、金型３０６Ｂの形態が異なる他は、第１実施形態の真空ラミネーター３００と同様であり、製造する合わせガラス１は、第１実施形態と同様である。よって、前述した第１実施形態と同様の機能を果たす部分には、同一の符号を付して、重複する説明を適宜省略する。
第２実施形態では、金型３０６Ｂが、下向きに凹んだ構成としている。
第１実施形態では、金型３０６は、上向きに凸の構成としていた。第１実施形態の構成は、中央部に加圧力が十分に加わることから、中央部の接着不良を防ぐことができる。その反面、第１実施形態の構成では、中央部に加圧力が加わりすぎる場合もあり、そのような場合には、液晶溜まりが生じるおそれがある。
第２実施形態の構成とすることにより、この液晶溜まりを抑制することができる。
このように、第１実施形態の構成と第２実施形態の構成とは、双方に利点があるので、合わせガラス１の形状や大きさによって、好ましい構成を選択して用いるとよい。
【００６５】
（変形形態）
以上説明した実施形態に限定されることなく、種々の変形や変更が可能であって、それらも本発明の範囲内である。
【００６６】
（１）各実施形態において、
金型（３次元接触部）３０６，３０６Ｂは、ホットプレート３０５の上に固定されている別部材で構成した例を挙げて説明した。これに限らず、例えば、金型内にヒーターを内蔵して金型とホットプレートとを１つの部材で構成してもよい。
【００６７】
（２）各実施形態において、合わせガラス１は、一方に向かって突出した形状である例を挙げて説明した。これに限らず、例えば、波打つように凹凸形状が連続した形態としてもよく、３次元形状の曲面は、様々な形態とすることができる。
【００６８】
（３）各実施形態において、調光フィルム１０を熱成型した後、本発明の合わせガラス製造方法を行う例を挙げて説明した。これに限らず、例えば、調光フィルム１０を熱成型せずに平坦な状態からそのまま合わせガラスを製造してもよい。
【００６９】
（４）各実施形態において、本発明の合わせガラス製造方法を行った後、さらに、オートクレーブを行う例を挙げて説明した。これに限らず、例えば、オートクレーブを省略してもよい。
【００７０】
（５）各実施形態において、建築物や車両等の内側への入射光の光量を制御する、いわゆる調光機能を主目的とした合わせガラスを例に挙げて説明したが、調光機能を主目的としない液晶フィルムを有する合わせガラスに本発明を適用してもよい。
【００７１】
（６）各実施形態において、あて板ガラス４１と緩衝シート４２とを用いる例を挙げて説明した。これに限らず、例えば、あて板ガラス４１のみを用いてもよいし、緩衝シート４２のみを用いてもよいし、あて板ガラス４１及び緩衝シート４２の双方を省略してもよい。
【００７２】
（７）各実施形態において、積層体３０と金型３０６，３０６Ｂとが直接接触している例を挙げて説明した。これに限らず、例えば、積層体と金型との間に緩衝部材を配置してもよい。緩衝部材としては、例えば、紙を用いることができる。
【００７３】
なお、各実施形態及び変形形態は、適宜組み合わせて用いることもできるが、詳細な説明は省略する。また、本発明は以上説明した各実施形態によって限定されることはない。
【符号の説明】
【００７４】
１０    液晶フィルム（調光フィルム）
１２    液晶用第１積層体
１３    液晶用第２積層体
１４    液晶層
１５    液晶セル
２１Ａ，２１Ｂ  基材
２２Ａ，２２Ｂ  透明電極
２３Ａ，２３Ｂ  配向層
２４    ビーズスペーサー
２５    シール材
３０    積層体
３１Ａ  第１の中間膜形成シート
３１Ｂ  第２の中間膜形成シート
３３Ａ  第１のガラス板
３３Ｂ  第２のガラス板
４１    あて板ガラス
４２    緩衝シート
４３    支持体
１００  真空成型装置
１０１  吸着ステージ
１０１ａ  吸引孔
１０２  成型用型
１０３  保持フレーム
１０４  ヒーター
２００  ホットプレス装置
２０１  下熱成型金型
２０２  上熱成型金型
３００，３００Ｂ  真空ラミネーター
３０１  圧力容器
３０１Ａ  第１チャンバ
３０１Ｂ  第２チャンバ
３０２，３０３  通気孔
３０４  シリコンゴムシート（加圧部）
３０５  ホットプレート（加熱部）
３０６，３０６Ｂ  金型（支持部、３次元接触部）
【図１】
0006988377.tif 000002
【図２】
0006988377.tif 000003
【図３】
0006988377.tif 000004
【図４】
0006988377.tif 000005
【図５】
0006988377.tif 000006
【図６】
0006988377.tif 000007
【図７】
0006988377.tif 000008
【図８】
0006988377.tif 000009
【図９】
0006988377.tif 000010